Brevet FR2928295A1 — publié le 20090911

PROCEDE ET DISPOSITIF DE MOULAGE D'UNE PIECE COURBE EN MATERIAU COMPOSITE, ET PIECE CORRESPONDANTE La présente invention concerne un procédé de moulage d'une pièce courbe en matériau composite, notamment d'une pièce présentant une section transversale formant un angle, par exemple en forme de g), de U, de Z, de C ou de V. Elle concerne également un dispositif de moulage d'une telle pièce présentant un rayon de courbure non nul, ainsi que les pièces courbes correspondantes. Elle trouve une application particulièrement importante bien que non exclusive dans le domaine des profils en matériaux composites utilisés dans ,15 l'aéronautique, pour la réalisation de pièces de série par exemple pour carlingues d'avion. Mais elle peut être également utilisée dans d'autres domaines nécessitant une bonne résistance aux efforts notamment dans tous domaines industriels 20 et/ou dans celui du sport. On connaît déjà des procédés et dispositifs de fabrication de profil courbe en matériau composite. Ils sont obtenus par drapage progressif de tissus imprégnés à la main et/ou en cas de construction 25 d'éléments de série, par un drapage fil à fil par robots permettant de placer les fils de façon précise, afin d'optimiser les caractéristiques de modules d'élasticité et de résistance. De telles solutions présentent des inconvénients. 30 Elles nécessitent des automates, spécifiques et complexes, c'est à dire des investissements onéreux, et cela pour une productivité faible du fait de cadences nécessairement réduites seules autorisées par de tels dispositifs. L'homogénéité relativement mauvaise dans l'ouverture en éventail des fibres utilisées entraîne par ailleurs des performances mécaniques médiocres. La présente invention vise à fournir un procédé, un dispositif et des pièces répondant mieux que ceux antérieurement connus aux exigences de la pratique, notamment en ce qu'elle autorise l'obtention de telles pièces en matériau composite présentant des modules et une résistance exceptionnelle à partir d'un drapage homogène, sans coût excessif, l'excellent résultat au niveau du drapage autorisant l'amélioration des performances mécaniques du produit final en le rendant plus homogène et ce, de façon répétitive et simple à mettre en œuvre. Dans ce but la présente invention propose essentiellement un procédé de moulage d'une pièce courbe en matériau composite, caractérisé en ce que, 2n à partir d'au moins une bande composite s'étendant le long d'un axe longitudinal formée d'au moins deux nappes en fibres de renfort unidirectionnelles disposées selon des orientations différentes de l'axe longitudinal, les nappes étant pré imprégnées de 25 résine et pré compactées l'une avec l'autre à une pression et une température déterminées, on applique longitudinalement la bande sur un mandrin souple en silicone, par compactage sous vide à une deuxième température, pour lui donner la forme 30 déterminée du mandrin, on dépose ladite bande ainsi obtenue sur un outillage métallique chauffé présentant en courbe la forme complémentaire du mandrin et formant le noyau d'un moule de mise en pression et température, pour donner à la bande la forme de la pièce courbe recherchée, en enroulant le mandrin souple au fur et à mesure, on retire le mandrin souple une fois la bande déposée en totalité, puis on met en pression et en température le moule sur l'ensemble ainsi obtenu pour polymérisation, et on extrait la pièce ainsi formée après Io refroidissement. Avantageusement la pièce présente une section transversale formant un angle. Par mandrin souple, on entend un mandrin déformable entre une position rectiligne et une 15 position courbe, mais de section transversale rigide ou sensiblement rigide permettant d'obtenir la forme de la pièce en section transversale. Dans des modes de réalisation avantageux on a de plus recours à l'une et/ou à l'autre des dispositions 20 suivantes . - les fibres unidirectionnelles d'au moins deux des nappes sont symétriques par rapport à l'axe de la bande ; - on forme la bande composite à partir de trois 25 nappes superposées et agglomérées par compactage l'une à l'autre, les fibres parallèles de chacune des nappes formant un angle avec l'axe de la bande respectivement de valeur 90°-a°, 90°, 90°+a°, a variant par exemple de 10° à 80°. 30 Dans d'autres variantes, les angles peuvent être de 90°-a / 90°+b / 90°+a / 90°+b, symétriques ou non autour de 90°, ou encore des angles d'autres valeurs imposées par la recherche de la meilleure résistance et/ou d'une élasticité spécifique, en fonction des contraintes prévues sur la pièce ; - la pièce étant réalisée à partir d'au moins deux bandes composites en fibres de renfort, à savoir une première bande et une deuxième bande, formées respectivement sur un premier mandrin souple en silicone et sur un deuxième mandrin souple en silicone, et après dépose de la première bande sur ledit outillage et retrait du premier mandrin en Io silicone, on dépose la deuxième bande sur la première bande en enroulant à son tour le deuxième mandrin souple au fur et à mesure, avant de retirer le deuxième mandrin, puis on met en pression et température pour 15 moulage de la pièce courbe en matériau composite ainsi formée par le sandwich de ces deux bandes. Le deuxième mandrin est identique au premier mandrin et/ou de forme telle que la deuxième bande vienne s'appliquer comme souhaité sur la première 20 bande, après démoulage dudit deuxième mandrin. on intercale entre deux bandes et/ou on superpose sur une bande, au moins un ruban de renfort comportant des fibres unidirectionnelles parallèles à l'axe longitudinal de la bande ; 25 - les fibres sont en carbone et la résine une résine époxy ; - les mandrins sont obtenus à partir de matrice de section transversale en forme de Q découpée en deux dans le plan de symétrie pour obtenir une section en 30 forme de Z de la bande concernée. Dans le mode le plus habituel de réalisation, les angles entre les branches du Z sont droits. - on réalise au moins trois couches successives desdites bandes composites. L'invention propose également un dispositif de moulage d'un profil en matériau composite présentant un rayon de courbure non nul à partir d'au moins une bande composite s'étendant le long d'un axe longitudinal, caractérisé en ce que, la bande étant formée par l'empilage d'au moins deux nappes en fibres de renfort disposées selon des orientations différentes de l'axe longitudinal, les nappes étant pré imprégnées de résine et pré compactées l'une avec l'autre à une pression et une température déterminées, le dispositif comporte au moins un premier mandrin souple en silicone, des moyens de compactage sous vide à une première température, de ladite bande sur le premier mandrin pour lui donner la forme déterminée dudit mandrin, un outillage métallique chauffé présentant en courbe la forme complémentaire du premier mandrin et formant le noyau d'un moule de mise en pression, agencé pour donner à ladite bande la forme de la pièce courbe recherchée, des moyens de guidage et de présentation des ensemble mandrin et bande de forme complémentaire agencé pour déposer ladite bande en écartant les mandrins souples au fur et à mesure de la mise en forme de la première bande autour de l'outillage des moyens de mise en pression et en température du moule sur l'ensemble ainsi obtenu pour polymérisation, et des moyens de refroidissement avant extraction de la pièce ainsi formée après refroidissement. Avantageusement la pièce étant réalisée à partir d'au moins deux bandes composites en fibres de renfort, è savoir une première bande et une deuxième bande, il comporte de plus un deuxième mandrin souple en silicone pour former la deuxième bande, et des moyens de dépose de la deuxième bande sur la première après retrait du premier mandrin en silicone. Le deuxième mandrin est alors de forme complémentaire de celle de la deuxième bande, elle- même agencée pour s'emboîter sur la première bande, dont elle a la forme ici encore complémentaire, les deux bandes étant en contact l'une avec l'autre tout du long directement ou indirectement. Egalement avantageusement le dispositif comporte de plus d.es moyens de dépose sur une bande, d'au moins un ruban comportant des fibres de renfort unidirectionnelles. Dans d'autre mode de réalisation avantageux, on a recours aux dispositions suivantes : - le dispositif comporte de plus des moyens de formation des bandes composites par superposition d'une troisième nappe sur les deux premières et d'application progressive de ladite troisième nappe pour l'agglomérer par compactage avec les autres, les fibres parallèles de chacune des dites nappes formant des angles entre elles respectivement de valeur 90°-a°, 90°, 90°+a°, avantageusement avec 10° - l'outillage est de forme circulaire formant un carrousel mobile en rotation permettant la dépose successive des différents bande(s) et ruban(s) de renfort ; - les moyens de guidage et de présentation des ensembles mandrin et bande de forme complémentaire comprennent des goulottes rectilignes ; - les mandrins sont obtenus à partir de matrices de section transversale en forme de S2, découpées en deux dans le plan de symétrie pour obtenir une section en forme de Z de la bande concernée ; -les mandrins sont obtenus à partir de matrices de sections transversales en forme de U découpées en deux dans le plan de symétrie pour obtenir une section en forme de L de la bande concernée. L'invention propose également une pièce réalisée selon le procédé décrit ci-avant. Elle concerne aussi une pièce en matériau composite présentant une configuration ayant une première partie présentant un rayon de courbure non nul, comprenant au moins une bande composite s'étendant le long d'un axe longitudinal, caractérisé en ce que, la bande est formée par l'empilage d'au moins deux nappes en fibres de renfort unidirectionnelles disposées selon des orientations différentes de celle de l'axe longitudinal de la bande et entre elles, les nappes étant pré imprégnées de résine et pré compactées l'une avec l'autre à une pression et une température déterminées, la bande étant déformée selon ladite configuration, et présentant un épanouissement progressif des fibres dans le plan d'application par déformation d'ouverture angulaire régulière obtenue sur la largeur de la bande, et en ce que la pièce présente une coupe transversale en forme de ç2, de U, de L, de Z de C ou de V. Avantageusement sa section transversale est en 5 forme de Z ou de L. Egalement avantageusement elle présente au moins une deuxième partie présentant un rayon de courbure non nul et/ou les fibres unidirectionnelles de deux des nappes sont symétriques par rapport à l'axe de la 10 bande, et/ou la bande composite comprend trois nappes superposées et agglomérées par compactage l'une à l'autre, les fibres parallèles de chacune des nappes formant un angle avec l'axe de la bande respectivement de valeur : 90°-a°, 90°, 90°+a°, par 15 exemple, a tel que : 100 L'invention propose également une pièce caractérisée en ce qu'elle comprend au moins deux bandes composites en fibres de renfort, à savoir une première bande et une deuxième bande, directement ou 20 indirectement déposée sur ladite première bande, et formées respectivement sur un premier mandrin souple en silicone et sur un deuxième mandrin souple en silicone et/ou elle comprend intercalée entre deux bandes et/ou superposée sur une bande, au moins un 25 ruban de renfort comportant des fibres unidirectionnelles parallèles à l'axe longitudinal de la bande. L'invention sera mieux comprise à la lecture de la description qui suit de modes de réalisation donnés 30 ci-après à titre d'exemple non limitatifs. La description se réfère aux dessins qui l'accompagnent dans lesquels : La figure 1 est une vue de dessus en perspective, d'un mode de réalisation d'empilement de nappes selon trois axes différents, pour former un semi-produit pour bandes du type utilisé avec l'invention. La figure 2 montre la découpe de telles bandes en matériau composite, à partir du semi-produit décrit à la figure 1. La figure 3 montre, en perspective, un mandrin en silicone symétrique de section transversale en forme de S2, utilisé dans un mode de réalisation de l'invention plus particulièrement décrit ici, avec pré-drappage d'une bande sur la partie supérieure. La figure 4 montre la mise en place et la formation de ladite bande de section en S2 sur le 15 mandrin en silicone, par application et déformation sous vide. La figure 5 montre la découpe de profils en Z à partir de la bande configurée de la figure 4. La figure 6 est une vue schématique, partielle, 20 d'un dispositif carrousel selon un mode de réalisation de l'invention, permettant la mise en place simultanée de deux bandes et de plusieurs rubans de renfort. La figure 7 est une vue agrandie en perspective 25 montrant la dépose en continu et la déformation en courbe d'une bande réalisée sur l'outillage métallique du carrousel de la figure 6, à l'aide d'un mandrin en silicone, selon un mode de réalisation de l'invention mettant en oeuvre une goulotte. 30 La figure 8 est une vue en perspective, tronquée selon VIII-VIII, de la goulotte de la figure 7. La figure 9 montre, en perspective, une partie du dispositif de la figure 7, permettant d'obtenir par dépose de couches successives les profils montrés aux figures 10A et 10B à titre d'exemple. La figure 11 montre en perspective et en coupe, de façon détaillée, un élément constitutif de l'outillage de la figure 6, faisant apparaître le contre-moule métallique pour cuisson sous pression de la pièce selon un mode de réalisation de l'invention. La figure 1 montre un mode de réalisation d'un exemple de semi-produit 1 permettant la confection d'une bande composite utilisée avec le procédé selon l'invention. Le semi-produit 1 est ici obtenu par enroulements successifs autour d'un support rectangulaire 2, de trois nappes 3, 4 et 5, composées de fibres carbone unidirectionnelles dans le sens axial, pré-imprégnées de résine époxy, rectangulaires, identiques et dévidées en continu ou semi-continu à partir de rouleaux 6. Les fibres 7 sont situées dans le sens longitudinal 8 des nappes, leur angle d'enrobage étant différent, par exemple et comme représenté sur la figure 1, des angles respectivement de 30°, 90° et 120° avec l'axe 9 du support. Il est ainsi formé un ruban de trois nappes superposées, dont les angles des fibres sont disposés selon des orientations différentes de celles de l'axe du ruban. Le semi-produit 1 est ensuite compacté à une température et une pression absolue déterminées de façon à obtenir la plaque 10 de la figure 2, correspondant à une des faces du support 2. La température et la pression déterminées vont dépendre, de façon connue en elle-même, à la fois de la résine utilisée, des fibres choisies, de la solidité et de la résistance du profil recherché après polymérisation, etc. Avantageusement la pression du compactage peut, par exemple, être de l'ordre de 0,8 bar, par mise sous vide et plaquage des nappes l'une sur l'autre dans une enceinte correspondante, mais elle peut également être obtenue par pression externe dans une presse, ou par le biais d'un rouleau presseur à des pressions pouvant atteindre 3, 4 ou même 5 bars. La température déterminée utilisée pour cette préparation des bandes multi-nappes est avantageusement une température supérieure à 40°C, ce qui permet une bonne polymérisation des résines. Mais une température ambiante, de 15°C ou inférieure à 20°C est également possible. A partir du ruban 10, des bandes 11 formées des 20 nappes multi-directionnelles compactées sont extraites. En référence à la figure 3, et dans le mode de réalisation plus particulièrement décrit ici, la bande 11 est alors drapée sur le mandrin ou gabarit 25 12, en matériau souple du type plastique ou caoutchouc semi-rigide, par exemple en silicone, de section transversale en forme de Q. Le mandrin 12 est formé par deux cornières 13, 14 à angle droit accolés par la face externe de leurs 30 âmes respectives 15, 16. Le profil en S2 peut donc être séparé en deux dans son plan de symétrie 17, pour obtenir des formes dont la section est en S ou en Z. Par la suite, on utilisera les mêmes numéros de 5 référence pour désigner des éléments identiques ou similaires. En faisant référence aux figures 3, 4 et 5, on procède ensuite, et par exemple, comme suit - On applique tout d'abord longitudinalement la 10 bande 11 sur la face supérieure plate 18 du S2 du mandrin 12. Pour ce faire, on la presse progressivement, par exemple par l'intermédiaire d'un rouleau presseur 19, ou par tout autre moyen comme par le biais d'un 15 rouleau progressivement déroulé sur lequel était embobiné la bande. La pression peut être faible (quelques kilos). Elle permet de positionner correctement la bande et de la caler de façon symétrique sur le mandrin ou 20 gabarit, qui est lui-même relativement souple mais suffisamment rigide pour permettre une telle application sans déformation. - Dans un deuxième temps, et une fois la bande mise en place, on l'applique longitudinalement 25 entièrement sur le gabarit par compactage sous vide, à la température déterminée de l'enceinte dans laquelle se déroule l'opération d'application (par exemple 20°C), pour lui donner la forme déterminée du gabarit, forme qui, à ce stade, ne présente donc pas 30 de rayon de courbure. Pour ce faire, et par exemple, on plaque sur la bande 11 une bâche 20, en toile de silicone ou en tout autre matériau souple et étanche, la toile étant montée dans un cadre sur charnière (non représenté). Les opérations ci-dessus peuvent avantageusement se faire de façon automatique. Puis on fait le vide dans l'espace interstitiel existant entre la bâche et la table support 21 sur laquelle est déposé le gabarit, l'étanchéité étant assurée tcut du long par des joints 22. La bâche en silicone vient alors comprimer la bande 11 et la contraint à épouser la forme du gabarit, par une action progressive de la face interne de la bâche sur la bande, et ce de façon homogène sur l'intégralité de la largueur du gabarit en silicone. 13 On obtient ainsi une déformation régulière de la bande prenant la forme en S2 recherchée, comme montré sur la figure 4. Une fois la bâche 20 enlevée, et si le profil recherché est une profil en S ou Z, on coupe alors 20 longitudinalement la nappe en deux le long de la ligne 23, dans le plan de séparation des deux cornières symétriques par rapport au plan 17. On sépare ensuite les deux sous-préformes rectilignes 24 et 25, de section en Z, présentement 25 identiques et symétriques. La suite du procédé nécessite un moule 26, dont un exemple partiel de réalisation est représenté sur la figure 6. Ce moule 26 permet par exemple le traitement 30 simultané de plusieurs profils 27, 28, 29, 30, comme cela sera décrit ci-après. En référence à la figure 7, la bande 24 ainsi obtenue en forme de Z, est déposée avec son demi- gabarit 13 sur un outillage métallique 31 chauffé, présentant en coupe la forme complémentaire du gabarit et formant le noyau 32 du moule 26 (dont le couvercle n'est pas représenté). L'outillage présente une forme courbe qui permet de donner à la bande en Z la courbure de la pièce recherchée, de façon régulière, autorisant un épanouissement progressif des fibres dans le sens transversal de la bande. Le moule 26 de mise en pression et en température a par exemple une forme de carrousel, comme montré sur la figure 6. Il permet d'effectuer en continu différentes phases de formation du profil de pièce recherchée et ensuite de cuire plusieurs pièces en même temps, par exemple les quatre quartiers d'une pièce circulaire ou ovale, de carlingue d'avion. Dans le mode de réalisation plus particulièrement décrit ici le carrousel comporte quatre postes de dépose, qui peuvent donc se faire simultanément au fur et à mesure de sa rotation, en semi continu, ou en continu. Un premier poste dépose, en la déformant, la bande 27, le mandrin en silicone souple se courbant simultanément sur l'outillage métallique 31 formé par une cornière chauffable, par exemple en acier. Pour ce faire la bande 27 et son mandrin 13 sont présentés par une goulotte 33, fixe, rectiligne de section complémentaire à celle de l'ensemble bande+gabarit (cf. Figure 8). L'outillage métallique est quant-à-lui creux avec circulation d'eau, ce qui permet d'entretenir une température de dépose parfaitement contrôlée puis d'assurer les différentes variations de températures ultérieures, pour la polymérisation sous pression, comme cela sera décrit en référence à la figure ll. Un deuxième poste identique, situé symétriquement de l'autre côté du carrousel circulaire, de dépose d'une deuxième bande 29 est prévu. La dépose est avantageusement automatisée, l'orientation et l'épanouissement des fibres pour épouser la courbe étant parfaitement homogènes, et régulièrement progressifs dans le sens transversal, grâce à la présence des gabarits en silicone. Dans le mode de réalisation plus particulièrement décrit également en référence à la figure 9, on dépose de plus des rubans 34 de renfort sur les faces par exemple verticales 35, 36, des bandes profilées obtenues, en Z, par exemple sous forme de deux couches successives de rubans formés de fibres carbone unidirectionnelles d'axes parallèles à la courbe formée par l'outillage. La dépose de rubans de nappes carbone unidirectionnelles est effectuée en une seule opération au fur et à mesure de la rotation du noyau 32 du moule 26, par pré-application d'une extrémité des rubans puis déroulement des rubans entraînés par friction lors de ladite rotation, à partir de rouleaux libres (non représentés) d'alimentation, un galet 37 de pressage permettant de limiter le foisonnement et de les mettre bien en place. On peut lors de rotations supplémentaires du moule, déposer sur la première bande, une deuxième bande et/ou une troisième bande, de façon identique à la première, ces dernières étant configurées autour d'une deuxième ou d'un troisième mandrin identique au premier pcur permettre les empilements successifs, de forme complémentaire. On a représenté sur les figures 10A et 10B, des modes de réalisation de pièces selon l'invention, 5 après élimination des mandrins. La figure 10A montre un profil 40 en Z, comprenant deux rubans de renfort unidirectionnel 41 et 42 appliqués sur les faces d'extrémité verticale du Z. La figure 10B montre quant-à-elle un profil 43, 10 plus complexe, comprenant en sandwich, une première bande 44 en Z, deux rubans de renfort 45, 46 sur les parties d'extrémité, une deuxième bande 47 en Z, deux deuxièmes rubans de renfort 48, 49 et une troisième bande 50 en Z venant refermer entièrement le 15 sandwich. Chaque bande peut être constituée différemment à partir de deux, trois (ou plus) nappes orientées différemment. Une fois la pièce ainsi conformée et épanouie de 20 façon régulière, on met en place un outillage permettant la polymérisation sous pression à haute température. On a représenté sur la figure 11 une vue en coupe, partiellement en perspective, du profil complexe 43 25 de la figure 10B en place sur la partie mâle 51 de l'outillage décrite ci-avant, appartenant au moule en carrousel. Cette partie male 51 appartient au corps du moule et est fermée par un contre-moule métallique étanche 30 52 comportant une paroi externe 53 de protection et une bâche en silicone 54 qui va être mise sous pression dans l'espace 55 pour comprimer avec une pression de quelques bars (par exemple 3 bars) la pièce 43. La partie mâle 51 comprend des canaux 56, 57, 58 de circulation d'eau à haute température dans l'outillage métallique tout du long de la pièce 43, grâce à un réseau d'alimentation en eau (non représenté). Cette circulation, coordonnée avec les pressions exercées en 55 par un système de mise en compression commandé par automate, (non représenté) et. connu en lui-même, permettent de réaliser les cycles de cuisson définis, qui sont eux-mêmes établis en fonction des caractéristiques de polymérisation de la pièce telles que recherchées et définies par les contraintes du cahier des charges de cette dernière. Une fois la polymérisation réalisée, on refroidit la pièce ainsi fabriquée, de façon connue en faisant circuler de l'eau froide à l'intérieur du moule, en lieu et place de l'eau de chauffage. A la fin du moulage et après refroidissement, la pièce est démoulée, détourée et contrôlée (ultrasons). Comme il va de soi et comme il résulte également de ce qui précède, la présente invention n'est pas limitée aux modes de réalisation plus particulièrement décrits. Elle en embrasse au contraire toutes les variantes et notamment celles où plusieurs formes courbes sont obtenus avec la pièce, ce qui autorise de multiples configurations, plus ou moins complexes, avec ou non un ou des points d'inflexion, celles où les profils sont de sections variables et/ou de section de formes différentes sur leur longueur, celles où la ou les bandes utilisées sont seulement formées de deux nappes, ou encore de plus de trois nappes comprenant respectivement des fibres d'orientations différentes mais non parallèles à l'axe longitudinal de ladite bande.5 REVENDICATIONS 1. Procédé de moulage d'une pièce courbe en matériau composite, caractérisé en ce que, à partir d'au moins une bande (11) composite s'étendant le long d'un axe longitudinal (9) formée d'au moins deux nappes (3, 4, 5) en fibres de renfort unidirectionnelles disposées selon des orientations différentes de l'axe longitudinal, les nappes étant pré imprégnées de résine et pré compactées l'une avec l'autre à une pression et une température déterminées, on applique longitudinalement la bande sur un mandrin (12) souple en silicone, par compactage sous vide à une deuxième température, pour lui donner la forme déterminée du mandrin, on dépose ladite bande (11) ainsi obtenue sur un outillage métallique (31) chauffé présentant en courbe la forme complémentaire du mandrin et formant le noyau (32) d'un moule (26) de mise en pression et température, pour donner à la bande la forme de la pièce courbe recherchée, en enroulant le mandrin souple au fur et à mesure, on retire le mandrin souple une fois la bande déposée en totalité, puis on met en pression et en température le moule sur l'ensemble ainsi obtenu pour polymérisation, et on extrait la pièce ainsi formée après 30 refroidissement. 2. Procédé selon la revendication 1, caractérisé en ce que les fibres unidirectionnelles d'au moinsdeux des nappes (3, 5) sont symétriques par rapport à l'axe de la bande. 3. Procédé selon la revendication 2, caractérisé en ce que on forme la bande (11) composite à partir de trois nappes (3, 4, 5) superposées et agglomérées par compactage l'une à l'autre, les fibres parallèles de chacune des nappes formant un angle avec l'axe de la bande respectivement de valeur 90°-a°, 90°, 90°+a°. 4. Procédé selon l'une quelconque des revendications précédentes, caractérisé en ce que, la pièce étant réalisée à partir d'au moins deux bandes (11, 29) composites en fibres de renfort, à savoir une première bande (11) et une deuxième bande (29), formées respectivement sur un premier mandrin (12) souple en silicone et sur un deuxième mandrin (12) souple en silicone, et après dépose de la première bande sur ledit outillage et retrait du premier mandrin en silicone, on dépose la deuxième bande sur la première bande en enroulant à son tour le deuxième mandrin souple au fur et à mesure, avant de retirer le deuxième mandrin, puis on met en pression et température pour moulage de la pièce courbe en matériau composite. 5. Procédé selon l'une quelconque des revendications précédentes, caractérisé en ce que on intercale entre deux bandes et/ou on superpose sur une bande, au moins un ruban (34) de renfort comportant des fibres unidirectionnelles parallèles à l'axe longitudinal de la bande. 6. Procédé selon l'une quelconque des revendications précédentes, caractérisé en ce que les fibres sont en carbone et la résine une résine époxy. 7. Procédé selon l'une quelconque des revendications précédentes, caractérisé en ce que les mandrins sont obtenus à partir de matrice de section transversale en forme de S2 découpée en deux dans le 5 plan de symétrie pour obtenir une forme en Z de la bande concernée. 8. Procédé selon l'une quelconque des revendications précédentes, caractérisé en ce que on réalise au moins trois couches (44, 47, 50) Io successives desdites bandes composites. 9. Dispositif de moulage d'un profil en matériau composite présentant un rayon de courbure non nul à partir d'au moins une bande (11) composite s'étendant le long d'un axe longitudinal (9), caractérisé en ce 15 que, la bande étant formée par l'empilage d'au moins deux nappes (3, 4, 5) en fibres de renfort disposées selon des orientations différentes de l'axe longitudinal, les nappes étant pré imprégnées de résine et pré compactées l'une avec l'autre à une 20 pression et une température déterminées, le dispositif comporte au moins un premier mandrin (12) souple en silicone, des moyens (20) de compactage sous vide à une 25 première température, de ladite bande sur le premier mandrin pour lui donner la forme déterminée dudit mandrin, un outillage métallique (31) chauffé présentant en courbe la forme complémentaire du premier mandrin et 30 formant le noyau d'un moule (26) de mise en pression, agencé pour donner à ladite bande la forme de la pièce courbe recherchée,des moyens (33) de guidage et de présentation des ensemble mandrin (12, 13, 14) et bande de forme complémentaire agencé pour déposer ladite bande en écartant les mandrins souples au fur et à mesure de la mise en forme de la première bande autour de l'outillage des moyens (52) de mise en pression et en température du moule sur l'ensemble ainsi obtenu pour polymérisation, et des moyens (57) de refroidissement avant extraction de la pièce ainsi formée après refroidissement. 10. Dispositif selon la revendication 9, caractérisé en ce que, la pièce étant réalisée à partir d'au moins deux bandes (11, 29) composites en fibres de renfort, à savoir une première bande (11) et une deuxième bande (29), il comporte de plus un deuxième mandrin souple en silicone peur former la deuxième bande, et des moyens de dépose de la deuxième bande sur la première après retrait du premier mandrin en silicone. 11. Dispositif selon l'une quelconque des revendications 9 et 10, caractérisé en ce que il comporte de plus des moyens (37) de dépose sur une bande, d'au moins un ruban (34) comportant des fibres de renfort unidirectionnelles. 12. Dispositif selon l'une quelconque des revendications 10 et 11, caractérisé en ce que il comporte de plus des moyens de formation des bandes composites par superposition d'une troisième nappe sur les deux premières et d'application progressive de ladite troisième nappe pour l'agglomérer par compactage avec les autres, les fibres parallèles de 23 2928295 chacune des dites nappes formant des angles entre elles respectivement de valeur 90°-a°, 90°, 90°+a°. 13. Dispositif selon l'une quelconque des revendications 9 à 12, caractérisé en ce que 5 l'outillage (26) est de forme circulaire permettant la dépose successive des différentes bandes (11, 29 ; 44, 47, 50) et rubans (34) de renfort. 14. Dispositif selon l'une quelconque des revendications 9 à 13, caractérisé en ce que les 10 moyens de guidage et de présentation des ensembles mandrin et bande de forme complémentaire comprennent des goulottes (33) fixes rectilignes. 15. Dispositif selon l'une quelconque des revendications 9 à 14, caractérisé en ce que les 15 mandrins sont obtenus à partir de matrice en forme de S2 ou de U découpée en deux dans le plan de symétrie pour obtenir une forme en Z, ou en L de la bande concernée. 16. Pièce (40, 43) en matériau composite 20 présentant une configuration ayant une première partie présentant un rayon de courbure non nul, comprenant au moins une bande composite s'étendant le long d'un axe longitudinal, caractérisée en ce que, la bande (11) est formée 25 par l'empilage d'au moins deux nappes (34, 5) en fibres de renfort unidirectionnelles disposées selon des orientations différentes de celle de l'axe longitudinal de la bande et entre elles, les nappes étant pré imprégnées de résine et pré compactées 30 l'une avec l'autre à une pression et une température déterminées, la bande étant déformée selon ladite configuration, et présentant un épanouissement progressif des fibres dans le plan d'application pardéformation d'ouverture angulaire régulière obtenue sur la largeur de la bande, et en ce que la pièce présente une coupe transversale en forme de ç2, de U, de Z, de L, de C 5 ou de V. 17. Pièce selon la revendication 16, caractérisée en ce que sa section est en forme de Z ou de L. 18. Pièce en matériau composite selon l'une 10 quelconque des revendications 16 et 17, caractérisée en ce que elle présente au moins une deuxième partie présentant un rayon de courbure non nul. 19. Pièce selon l'une quelconque des revendications 16 à 18, caractérisée en ce que les 15 fibres unidirectionnelles de deux des nappes (3, 5) sont symétriques par rapport à l'axe de la bande. 20. Pièce selon l'une quelconque des revendications 16 à 19, caractérisée en ce que la bande composite comprend trois nappes (3, 4, 5) 20 superposées et agglomérées par compactage l'une à l'autre, les fibres parallèles de chacune des nappes formant un angle avec l'axe de la bande respectivement de valeur : 90°-a°, 90°, 90°+a°. 21. Pièce selon la revendication 20, 25 caractérisée en ce que a est tel que : 10° 22. Pièce selon l'une quelconque des revendications 16 à 21, caractérisée en ce que les fibres sont en carbone et la résine une résine époxy. 23. Pièce selon l'une quelconque des 30 revendications 16 à 22, caractérisée en ce qu'elle comprend au moins deux bandes composites en fibres de renfort, à savoir une première bande (40) et une deuxième bande (47), directement ou indirectementdéposée sur ladite première bande, et formées respectivement sur un premier mandrin souple en silicone et sur un deuxième mandrin souple en silicone. 24. Pièce selon l'une quelconque des revendications 16 à 23, caractérisée en ce que elle comprend intercalée entre deux bandes et/ou superposée sur une bande, au moins un ruban de renfort comportant des fibres unidirectionnelles parallèles à l'axe longitudinal de la bande. 25. Profil pour carlingue d'avion, caractérisée en ce qu'elle est obtenue à partir d'au moins une pièce réalisée à partir du procédé selon l'une quelconque des revendications 1 à 8.